КАМЕННОЕ ЛИТЬЕ
STONE CASTING

Изобретение относится к технологии силикатов, в частности, к составам каменного литья, изделия из которого могут использоваться в строительстве для наружной отделки архитектурных сооружений.
2
2
3
2
3
2
3
2
2
2
2
5
3
Известно каменное литье, включающее следующие компоненты, мас. %: SiO 44,0-57,0; AlO 15,0-23,0; СаО 7,0-19,0; MgO 5,0-8,0; FeO 0,5-1,0; FeO 4,0-6,0; MnO 0,2-0,5; CrO 0,5-1,0; TiO 0,7-1,0; NaO 0,3-1,0; KO 1,0-1,5; PO 0,3-1,3; SO 0,4-1,5 [1].
Задачей изобретения является расширение сырьевой базы для получения каменного литья.
2
2
2
3
2
2
3
2
3
2
2
2
3
2
2
3
2
3
Технический результат достигается тем, что каменное литье, включающее SiO, TiO, FeO, FeO, MgO, СаО, KO, CrO, дополнительно содержит SbO и NiO, причем компоненты при следующем соотношении, мас. %: SiO 45,0-50,0; TiO 1,0-2,0; FeO 2,6-4,3; FeO 7,0-9,0; MgO 5,0-10,0; СаО 20,0-25,0; KO 0,5-1,0; CrO 0,5-2,5; SbO 0,2-0,4; NiO 6,0-8,0.
В таблице приведены примерные составы каменного литья.
Для получения каменного литья могут быть использованы разнообразные промышленные отходы, в том числе шламы, металлургические шлаки, стеклобой, бой силикатного кирпича и другое. Каменное литье может быть получено в электропечи при температуре 1500-1550°C.
Источник информации
1. SU 1010037, С04В 30/00, 1983.